( a ) 표 1 에 나타낸 조성 을 가지 는 외층 용 용탕 , 중간층 용 용탕 및 내층 용 덕 타일 주철 용탕 을 사용 하 였 고 , ( b ) 중간층 용 용탕 의 주입 온도 를 1400 ℃ 로 한 점 이외 에 는 , 실시 예 1 과 동일 한 방법 에 의해 , 복합 롤 을 제조 했 다 . 실시 예 1 과 동일 한 방법 에 의해 , 외층 및 중간 층 에서 의 성분 원소 의 농도 를 측정 했 다 . 초음파 탐상 검사 의 결과 , 외층 과 중간층 의 경 계부 에서 수축공 이 발생 하 고 있 는 것 을 알 수 있 었 다 .